(57)【要約】【課題】透明性が高く、滑り性や耐ブロッキング性が良好で、かつ傷が視認し難いハードコートフィルムを提供する。【解決手段】基材フィルムの一方の面側にハードコート層Ａを有し、基材フィルムの他方の面側にハードコート層Ｂを有するハードコートフィルムであって、該ハードコートフィルムのヘイズ値が１．０％超２．５％未満であり、前記ハードコート層Ａの表面およびハードコート層Ｂの表面の中心線平均粗さＲａがそれぞれ２５ｎｍ未満であり、かつ前記ハードコート層Ｂが、平均粒子径が５００ｎｍ以下である有機粒子を含有することを特徴とする、ハードコートフィルム。【選択図】なし【特許請求の範囲】
【請求項１】
基材フィルムの一方の面側にハードコート層Ａを有し、基材フィルムの他方の面側にハードコート層Ｂを有するハードコートフィルムであって、該ハードコートフィルムのヘイズ値が１．０％超２．５％未満であり、
前記ハードコート層Ａの表面およびハードコート層Ｂの表面の中心線平均粗さＲａがそれぞれ２５ｎｍ未満であり、
かつ前記ハードコート層Ｂが、平均粒子径が５００ｎｍ以下である有機粒子を含有することを特徴とする、ハードコートフィルム。
【請求項２】
前記基材フィルムのヘイズ値が１．０％以下である、請求項１に記載のハードコートフィルム。
【請求項３】
前記基材フィルムが、屈折率（ｎｆ）が１．６３〜１．７０であるポリエチレンテレフタレートフィルムであり、
このポリエチレンテレフタレートフィルムは一方の面に易接着層ａを有し、他方の面に易接着層ｂを有し、
易接着層ａの屈折率（ｎｐａ）および易接着層ｂの屈折率（ｎｐｂ）が、それぞれ１．５４〜１．６１であり、
前記ハードコート層Ａの屈折率（ｎｈＡ）および前記ハードコート層Ｂの屈折率（ｎｈＢ）が、それぞれ１．４８〜１．５５であり、
かつ下記式１〜式６の全てを満足する、請求項１または２に記載のハードコートフィルム。
ｎｐａ＞ｎｈＡ      ・・・・式１
ｎｐｂ＞ｎｈＢ      ・・・・式２
ｎｆ−ｎｐａ＜０．１    ・・・・式３
ｎｆ−ｎｐｂ＜０．１    ・・・・式４
ｎｐａ−ｎｈＡ＜０．１    ・・・・式５
ｎｐｂ−ｎｈＢ＜０．１    ・・・・式６
【請求項４】
前記ハードコートフィルムのヘイズ値が１．１％以上２．３％未満である、請求項１〜３のいずれかに記載のハードコートフィルム。
【請求項５】
前記ハードコート層Ａの表面およびハードコート層Ｂの表面の中心線平均粗さＲａがそれぞれ２０ｎｍ未満である、請求項１〜４のいずれかに記載のハードコートフィルム。
【請求項６】
前記ハードコート層Ｂにおける前記有機粒子の含有量が、ハードコート層Ｂの固形分総量１００質量％に対して、３質量％以上１５質量％以下である、請求項１〜５のいずれかに記載のハードコートフィルム。
【請求項７】
請求項１〜６のいずれかに記載のハードコートフィルムの少なくとも一方の面に透明導電層を有する、透明導電性フィルム。
【請求項８】
請求項７に記載の透明導電性フィルムを構成部材として含む、タッチパネル。
【発明の詳細な説明】
【技術分野】
【０００１】
本発明は、ハードコートフィルムに関し、詳しくは基材フィルムの両面にハードコート層を有するハードコートフィルム、該ハードコートフィルムの少なくとも一方の面に透明導電層が積層された透明導電性フィルムおよび該透明導電性フィルムを用いたタッチパネルに関する。
【背景技術】
【０００２】
基材フィルムの両面にハードコート層を有するハードコートフィルムは、タッチパネルの電極形成用透明導電性フィルムのベースフィルムとして用いることが知られている（特許文献１〜８）。つまり、これらの特許文献には、ハードコートフィルムの少なくとも一方の面に透明導電層が積層されたタッチパネル用透明導電性フィルムが開示されている。
【先行技術文献】
【特許文献】
【０００３】
【特許文献１】特開２００５−２０９４３１号公報
【特許文献２】特開２０１０−１８８５４０号公報
【特許文献３】特開２０１１−３９９７８号公報
【特許文献４】特開２０１１−６５９３７号公報
【特許文献５】特開２０１１−６８０６４号公報
【特許文献６】特開２０１１−１４５５９３号公報
【特許文献７】特開２０１１−１７５０４０号公報
【特許文献８】特開２０１１−２０１０８７号公報
【発明の概要】
【発明が解決しようとする課題】
【０００４】
タッチパネル用透明導電性フィルムに用いられるハードコートフィルムには、透明性が高いことが要求されている。
【０００５】
一方、ハードコートフィルムには、滑り性や耐ブロッキング性が良好であることが求められている。上記特許文献には、滑り性や耐ブロッキング性を向上させるためにハードコート層に粒子を含有させることが開示されている。
【０００６】
一般に、ハードコート層に粒子を含有させるとハードコート層表面に凹凸が形成されて滑り性や耐ブロッキング性が向上するが、ヘイズ値が高くなって透明性が低下する。
【０００７】
また、逆にハードコートフィルムの透明性が高くなりすぎると、ハードコートフィルムの製造工程や加工工程（ハードコートフィルムに透明導電層を積層する工程や積層された透明導電層を加工する工程等）で発生した傷が視認されやすいという問題がある。
【０００８】
従って、本発明の目的は、透明性が高く、滑り性や耐ブロッキング性が良好で、かつ傷が視認し難いハードコートフィルムを提供することにある。さらに本発明は、上記本発明のハードコートフィルムをベースフィルムとして用いた透明導電性フィルム、および該透明導電性フィルムを構成部材として含むタッチパネルを提供することを目的とする。
【課題を解決するための手段】
【０００９】
本発明の上記目的は、以下の発明によって基本的に達成された。
１）基材フィルムの一方の面側にハードコート層Ａを有し、基材フィルムの他方の面側にハードコート層Ｂを有するハードコートフィルムであって、該ハードコートフィルムのヘイズ値が１．０％超２．５％未満であり、
前記ハードコート層Ａの表面およびハードコート層Ｂの表面の中心線平均粗さＲａがそれぞれ２５ｎｍ未満であり、
かつ前記ハードコート層Ｂが、平均粒子径が５００ｎｍ以下である有機粒子を含有することを特徴とする、ハードコートフィルム。
２）前記基材フィルムのヘイズ値が１．０％以下である、前記１）に記載のハードコートフィルム。
３）前記基材フィルムが、屈折率（ｎｆ）が１．６３〜１．７０であるポリエチレンテレフタレートフィルムであり、
このポリエチレンテレフタレートフィルムは一方の面に易接着層ａを有し、他方の面に易接着層ｂを有し、
易接着層ａの屈折率（ｎｐａ）および易接着層ｂの屈折率（ｎｐｂ）が、それぞれ１．５４〜１．６１であり、
前記ハードコート層Ａの屈折率（ｎｈＡ）および前記ハードコート層Ｂの屈折率（ｎｈＢ）が、それぞれ１．４８〜１．５５であり、
かつ下記の式１〜式６の全てを満足する、前記１）または２）に記載のハードコートフィルム。
【００１０】
ｎｐａ＞ｎｈＡ      ・・・・式１
ｎｐｂ＞ｎｈＢ      ・・・・式２
ｎｆ−ｎｐａ＜０．１    ・・・・式３
ｎｆ−ｎｐｂ＜０．１    ・・・・式４
ｎｐａ−ｎｈＡ＜０．１    ・・・・式５
ｎｐｂ−ｎｈＢ＜０．１    ・・・・式６
４）前記ハードコートフィルムのヘイズ値が１．１％以上２．３％未満である、前記１）〜３）のいずれかに記載のハードコートフィルム。
５）前記ハードコート層Ａの表面およびハードコート層Ｂの表面の中心線平均粗さＲａがそれぞれ２０ｎｍ未満である、前記１）〜４）のいずれかに記載のハードコートフィルム。
６）前記ハードコート層Ｂにおける前記有機粒子の含有量が、ハードコート層Ｂの固形分総量１００質量％に対して、３質量％以上１５質量％以下である、前記１）〜５）のいずれかに記載のハードコートフィルム。
７）前記１）〜６）のいずれかに記載のハードコートフィルムの少なくとも一方の面に透明導電層を有する、透明導電性フィルム。
８）前記７）に記載の透明導電性フィルムを構成部材として含む、タッチパネル。
【発明の効果】
【００１１】
本発明によれば、透明性が高く、滑り性や耐ブロッキング性が良好で、かつ傷が視認し難いハードコートフィルムを提供することができる。このような特性をもつ本発明のハードコートフィルムは透明導電性フィルムに好ましく用いることができる。特に、本発明のハードコートフィルムはタッチパネル用の透明導電性フィルムに好適である。
【００１２】
本発明の好ましい態様によれば、反射色がニュートラルで無色なハードコートフィルムを提供することができる。このような反射色がニュートラルで無色なハードコートフィルムは、透明導電性フィルムに好適であり、特にタッチパネル用透明導電性フィルムに好適である。
【発明を実施するための形態】
【００１３】
本発明のハードコートフィルムは、基材フィルムの一方の面側にハードコート層Ａを有し、基材フィルムの他方の面側にハードコート層Ｂを有するハードコートフィルムであって、このハードコートフィルムのヘイズ値は１．０％超２．５％未満である。
【００１４】
そして、本発明のハードコートフィルムは、基材フィルムの一方の面側に設けられたハードコート層Ａの表面の中心線平均粗さＲａは２５ｎｍ未満であり、基材フィルムの他方の面側に設けられたハードコート層Ｂの表面の中心線平均粗さＲａは２５ｎｍ未満であり、当該ハードコート層Ｂは平均粒子径５００ｎｍ以下の有機粒子を含有する。
【００１５】
なお、基材フィルムの一方の面側にハードコート層Ａを有するとは、基材フィルムの一方の面に直接もしくは他の層（例えば易接着層）を介してハードコート層Ａを有することである。同様に、基材フィルムの他方の面側にハードコート層Ｂを有するとは、基材フィルムの他方面に直接もしくは他の層（例えば易接着層）を介してハードコート層Ｂを有することである。
【００１６】
ハードコートフィルムのヘイズ値を１．０％超２．５％未満とすることにより、高い透明性が確保でき、かつ傷が発生してもその傷の視認性が低下するという効果（傷が視認しづらくなるという効果）がある。
【００１７】
ハードコートフィルムのヘイズ値は、傷の視認性の観点から１．１％以上が好ましく、１．２％以上がより好ましく、特に１．３％以上が好ましい。一方、高い透明性を確保するという観点から、ハードコートフィルムのヘイズ値は２．３％未満が好ましく、２．０％未満がより好ましく、特に１．９％未満が好ましい。
【００１８】
本発明において、ハードコート層Ａの表面およびハードコート層Ｂの表面の中心線平均粗さＲａはそれぞれ２５ｎｍ未満である。つまり、ハードコート層Ａおよびハードコート層Ｂは、両者とも表面凹凸の小さい比較的平滑な表面を有するハードコート層である。
【００１９】
ハードコート層の表面を比較的平滑にするということは、ハードコート層に比較的大きな粒子（例えば平均粒子径が１μｍ以上の粒子）を含有させる必要がないということであり、ハードコート層に比較的大きな粒子を含有させることによって起こる製造工程上の問題、例えば粒子の分散不良、粒子の沈降、あるいは粒子の凝集によって異物欠点が発生する等の問題が起こらないという利点がある。また、ハードコート層の表面を比較的平滑にすることによってギラツキを抑制することができる。
【００２０】
しかし、基材フィルムの両面に設けられるハードコート層Ａおよびハードコート層Ｂの中心線平均粗さＲａがそれぞれ２５ｎｍ未満になると、ハードコートフィルムを重ねたときに、ハードコート層Ａとハードコート層Ｂとが向き合って接触したときの滑り性や耐ブロッキング性が低下する。しかし、この問題は、ハードコート層Ｂに平均粒子径５００ｎｍ以下の有機粒子を含有させることにより解消する。
【００２１】
また、ハードコート層Ａおよびハードコート層Ｂの中心線平均粗さＲａがそれぞれ２５ｎｍ未満の場合はハードコートフィルムのヘイズ値は一般的には１．０％以下となる。しかしながら、本発明ではハードコート層Ｂの製造条件（乾燥条件）を制御することにより、ハードコートフィルムのヘイズ値が１．０％超２．５％未満を実現することができる。詳細は後述する。
【００２２】
［基材フィルム］
基材フィルムとしてプラスチックフィルムが好ましく用いられる。プラスチックフィルムを構成する樹脂としては特に限定されるものではないが、例えば、ポリエステル樹脂（例えば、ポリエチレンテレフタレート、ポリブチレンテレフタレート、ポリエチレンナフタレートなど）、ポリメチルメタクリレート樹脂、アクリル樹脂、ポリカーボネート樹脂、ポリスチレン樹脂、トリアセチルセルロース樹脂、ポリビニルアルコール樹脂、ポリ塩化ビニル樹脂、ポリ塩化ビニリデン樹脂、ポリエチレン樹脂、エチレン−酢酸ビニル共重合体樹脂、ポリビニルブチラール樹脂、金属イオン架橋エチレン−メタクリル酸共重合体樹脂、ポリウレタン樹脂等が挙げられる。これらの中でも、熱や溶剤に対する耐性が高く、透明性が高いという観点からポリエステル樹脂が好ましく、特に加工性の観点からポリエチレンテレフタレートが好ましく用いられる。
【００２３】
基材フィルムの厚みは２０〜３００μｍの範囲が好ましく、３０〜２５０μｍの範囲がより好ましく、特に５０〜２００μｍの範囲が好ましい。
【００２４】
本発明の基材フィルムとして好ましく用いられるポリエチレンテレフタレートフィルムの屈折率（ｎｆ）は一般的に１．６３〜１．７０の範囲であり、好ましくは１．６４〜１．６８の範囲である。
【００２５】
基材フィルムとしてポリエチレンテレフタレートフィルムを用いる場合は、両面側にそれぞれ積層されるハードコート層との密着性を強化するという観点から、ポリエチレンテレフタレートフィルムの両面に易接着層を設けることが好ましい。
【００２６】
易接着層は、樹脂と架橋剤とを主成分とすることが好ましい。ここで、易接着層が樹脂と架橋剤を主成分とするとは、樹脂と架橋剤の合計含有量が易接着層の固形分総量１００質量％に対して５０質量％以上を意味し、好ましくは６０〜９９質量％の範囲であり、より好ましくは７０〜９８質量％の範囲である。
【００２７】
易接着層における樹脂の含有量は、易接着層の固形分総量１００質量％に対して４質量％以上が好ましく、５０質量％以上がより好ましく、６０質量％以上が特に好ましい。含有量の上限は９７質量％以下が好ましく、９５質量％以下がより好ましく、９０質量％以下が特に好ましい。
【００２８】
易接着層における架橋剤の含有量は、易接着層の固形分総量１００質量％に対して０．５〜４０質量％の範囲が好ましく、１〜３０質量％の範囲がより好ましく、特に２〜２０質量％の範囲が好ましい。
【００２９】
樹脂としては、例えばポリエステル樹脂、アクリル樹脂、ウレタン樹脂、ポリカーボネート樹脂、エポキシ樹脂、アルキッド樹脂、尿素樹脂等が挙げられる。これらの中でも、ポリエステル樹脂、アクリル樹脂、ポリウレタン樹脂が好ましく、特にポリエステル樹脂が好ましい。
【００３０】
架橋剤としては、例えばメラミン系架橋剤、オキサゾリン系架橋剤、カルボジイミド系架橋剤、イソシアネート系架橋剤、アジリジン系架橋剤、エポキシ系架橋剤、メチロール化あるいはアルキロール化した尿素系架橋剤、アクリルアミド系架橋剤、ポリアミド系樹脂、アミドエポキシ化合物、各種シランカップリング剤、各種チタネート系カップリング剤などが挙げられる。これらの中でも、ラミン系架橋剤、オキサゾリン系架橋剤、カルボジイミド系架橋剤、イソシアネート系架橋剤、アジリジン系架橋剤が好ましく、特にメラミン系架橋剤が好ましい。
【００３１】
メラミン系架橋剤としては、例えばイミノ基型メチル化メラミン樹脂、メチロール基型メラミン樹脂、メチロール基型メチル化メラミン樹脂、完全アルキル型メチル化メラミン樹脂などが挙げられる。これらの中でも、イミノ基型メラミン樹脂、メチロール化メラミン樹脂が好ましく用いられる。
【００３２】
易接着層は、さらに易滑性向上のために平均粒子径が５０〜５００ｎｍの粒子を含有することが好ましい。粒子としては無機粒子が好ましく、さらに無機粒子としてシリカ粒子が好ましく用いられる。粒子の含有量は、易接着層の固形分総量１００質量％に対して０．０５〜１０質量％の範囲が好ましく、０．１〜８質量％の範囲がより好ましく、特に０．５〜５質量％の範囲が好ましい。
【００３３】
易接着層の厚みは、１０〜３００ｎｍの範囲が好ましく、２０〜２５０ｎｍの範囲がより好ましく、特に３０〜２００ｎｍの範囲が好ましい。
【００３４】
また、ハードコートフィルムの反射色はニュートラルな無色の色相が好ましい。ここで、先述したように、本発明では、ハードコートフィルムの基材フィルムとしてポリエチレンテレフタレートフィルムが用いられ、かつ、該ポリエチレンテレフタレートフィルムの両面に易接着層が設けられることが好ましい。つまり、本発明では、ポリエチレンテレフタレートフィルムの一方の面が易接着層ａを有し、他方の面が易接着層ｂを有する構成が、特に好ましい。かかる構成を採用する場合、ハードコートフィルムの反射色をニュートラルな無色にするという観点から、易接着層ａの屈折率（ｎｐａ）および易接着層ｂの屈折率（ｎｐｂ）は、それぞれ１．５４〜１．６１の範囲であることが好ましく、１．５５〜１．６０の範囲がより好ましく、特に１．５６〜１．５９の範囲が好ましい。
【００３５】
なお、易接着層ａの屈折率（ｎｐａ）および易接着層ｂの屈折率（ｎｐｂ）をそれぞれ１．５４〜１．６１の範囲とするには、例えば樹脂として分子中にナフタレン環を含むポリエステル樹脂を用いる方法が挙げられる。ナフタレン環を含むポリエステル樹脂は、例えば、共重合成分として１，４−ナフタレンジカルボン酸、２，６−ナフタレンジカルボン酸などの多価カルボン酸を使用することによって合成することができる。
【００３６】
易接着層ａおよび易接着層ｂにおける分子中にナフタレン環を含むポリエステル樹脂の含有量は、全樹脂総量１００質量％に対して５〜７０質量％の範囲が好ましく、１０〜６０質量％の範囲がより好ましい。
【００３７】
さらにハードコートフィルムの反射色をニュートラルな無色にするという観点から、下記式１〜式６の全てを満足することが好ましい。
ｎｐａ＞ｎｈＡ      ・・・・式１
ｎｐｂ＞ｎｈＢ      ・・・・式２
ｎｆ−ｎｐａ＜０．１    ・・・・式３
ｎｆ−ｎｐｂ＜０．１    ・・・・式４
ｎｐａ−ｎｈＡ＜０．１    ・・・・式５
ｎｐｂ−ｎｈＢ＜０．１    ・・・・式６。
【００３８】
上記式１〜式６において、ｎｆは基材フィルムの屈折率、ｎｐａは易接着層ａの屈折率、ｎｐｂは易接着層ｂの屈折率、ｎｈＡはハードコート層Ａの屈折率、ｎｈＢはハードコート層Ｂの屈折率である。
【００３９】
上記式２〜６において、左辺は、いずれも０．０９未満であることがより好ましく、特に０．０８未満であることが好ましい。
【００４０】
また、後述する本発明のハードコート層Ａの屈折率（ｎｈＡ）およびハードコート層Ｂの屈折率（ｎｈＢ）は、いずれも１．４８〜１．５５の範囲が好ましく、１．５０〜１．５４の範囲がより好ましく、特に１．５１〜１．５３の範囲が好ましい。ハードコート層Ａの屈折率（ｎｈＡ）やハードコート層Ｂの屈折率（ｎｈＢ）を上記の範囲内にすることによって、ハードコートフィルムの反射色を、よりニュートラルな無色にすることができる。
【００４１】
本発明に用いられる基材フィルムのヘイズ値は、１．０％以下であることが好ましく、０．７％以下であることがより好ましく、０．５％以下であることが特に好ましい。ヘイズ値の下限は０％である。ここで、基材フィルムのヘイズ値とは、上述の易接着層を設ける前の基材フィルム自体のヘイズ値を意味する。基材フィルムのヘイズ値を上記の範囲内にすることによって、ハードコートフィルムの透明性をさらに高めることができる。
【００４２】
基材フィルムのヘイズ値を１．０％以下にするには、基材フィルムに粒子を含有させないことが好ましい。
【００４３】
［ハードコート層Ａ］
ハードコート層Ａは、その表面の中心線平均粗さＲａが２５ｎｍ未満である。ハードコート層Ａの表面の中心線平均粗さＲａが２５ｎｍ以上となるとハードコートフィルムの透明性が低下する。
【００４４】
ハードコート層Ａの表面の中心線平均粗さＲａは、さらに２０ｎｍ未満が好ましく、１５ｎｍ未満がより好ましい。中心線平均粗さＲａの下限は０．５ｎｍ程度である。
【００４５】
ハードコート層Ａの鉛筆硬度はＨ以上が好ましく、２Ｈ以上がより好ましい。上限は９Ｈ程度である。ここで、鉛筆硬度は、ＪＩＳ  Ｋ５６００−５−４（１９９９年）に準拠して測定されるものである。
【００４６】
ハードコート層Ａは、その表面の中心線平均粗さＲａが２５ｎｍ未満にするために、平均粒子径１μｍ以上の粒子を実質的に含有しないことが好ましい。ここで、ハードコート層Ａが平均粒子径１μｍ以上の粒子を実質的に含有しないとは、ハードコート層Ａに平均粒子径１μｍ以上の粒子を意図的に添加しないことを意味する。
【００４７】
詳しくは後述するが、ハードコート層Ｂは平均粒子径が５００ｎｍ以下の有機粒子を含有する。そして、これと同様の有機粒子（平均粒子径が５００ｎｍ以下の有機粒子）をハードコート層Ａに含有させても良い。ハードコート層Ａに上記有機粒子を含有させる場合の含有量は、ハードコート層Ａの固形分総量１００質量％に対して１〜１０質量％の範囲が適当である。
【００４８】
ハードコート層Ａの厚みは、０．５μｍ以上８μｍ以下の範囲が好ましく、０．８μｍ以上６μｍ以下の範囲がより好ましく、特に１μｍ以上５μｍ以下の範囲が好ましい。ハードコート層Ａの厚みが８μｍより大きくなると、クラックが発生したり、ハードコートフィルムにカールが発生するなどの不都合が生じる場合がある。また、ハードコート層Ａの厚みが０．５μｍ未満になると、鉛筆硬度が低下し傷が入りやすくなる。
【００４９】
［ハードコート層Ｂ］
ハードコート層Ｂは、その表面の中心線平均粗さＲａが２５ｎｍ未満である。ハードコート層Ｂの表面の中心線平均粗さＲａが２５ｎｍ以上となるとハードコートフィルムの透明性が低下する。
【００５０】
ハードコート層Ｂの表面の中心線平均粗さＲａは、さらに２０ｎｍ未満が好ましい。中心線平均粗さＲａの下限は５ｎｍ以上が好ましく、１０ｎｍ以上がより好ましい。
【００５１】
ハードコート層Ｂの表面の中心線平均粗さＲａが５ｎｍ未満となると、滑り性や耐ブロッキング性が低下することがある。
【００５２】
ハードコート層Ｂの鉛筆硬度はＨ以上が好ましく、２Ｈ以上がより好ましい。上限は９Ｈ程度である。ここで、鉛筆硬度は、ＪＩＳ  Ｋ５６００−５−４（１９９９年）に準拠して測定されるものである。
【００５３】
ハードコート層Ｂは、平均粒子径が５００ｎｍ以下である有機粒子を含有する。ハードコート層Ｂにおける有機粒子の含有量は、滑り性や耐ブロッキング性を向上させるという観点から、ハードコート層Ｂの固形分総量１００質量％に対して３質量％以上が好ましく、４質量％以上がより好ましく、５質量％以上が特に好ましい。有機粒子の含有量の上限は、ハードコート層の固形分総量１００質量％に対して１５質量％以下が好ましく、１２質量％以下がより好ましく、１０質量％以下が特に好ましい。
【００５４】
ハードコート層Ｂにおける有機粒子の含有量が１５質量％を越えて多くなりすぎると、ハードコート層Ｂの中心線平均粗さＲａを２５ｎｍ未満に制御することが難しくなったり、ハードコートフィルムのヘイズ値を１．０％超２．５％未満に制御することが難しくなるなどの不都合が生じる場合がある。また、ハードコート層Ｂにおける有機粒子の含有量が１５質量％を越えて多くなりすぎると、ハードコート層Ｂの鉛筆硬度が低下する場合がある。
【００５５】
有機粒子の平均粒子径は、さらに４００ｎｍ以下が好ましく、３００ｎｍ以下がより好ましく、特に２５０ｎｍ以下が好ましい。有機粒子の下限の平均粒子径は、５０ｎｍ以上が好ましく、７０ｎｍ以上がより好ましい。
【００５６】
ハードコート層Ｂに含有させる有機粒子の平均粒子径が５００ｎｍより大きくなると、ハードコート層Ｂの中心線平均粗さＲａが本発明の範囲を超えて大きくなったり、ハードコートフィルムのヘイズ値が本発明の範囲を超えて大きくなるなどの不都合が生じる。また、異物欠点が発生しやすくなる。一方、有機粒子の平均粒子径が５０ｎｍより小さくなると良好な滑り性や耐ブロッキング性が得られないことがある。
【００５７】
ハードコート層Ｂに含有させる有機粒子としては、スチレン系樹脂、スチレン−（メタ）アクリル系共重合樹脂、（メタ）アクリル系樹脂などの有機粒子が好ましく用いられる。これらの有機粒子は乳化重合法により合成されることが好ましく、乳化重合法で合成されることによって平均粒子径が５００ｎｍ以下の有機粒子を得ることができる。
【００５８】
有機粒子はハードコート層中で凝集せずに単分散の状態で存在させることが可能であり、本発明においてハードコート層Ｂに含有する有機粒子は凝集せずに単分散の状態で存在することが好ましい。これによって、ハードコート層の中心線平均粗さＲａおよびハードコートフィルムのヘイズ値の上昇が抑制される。
【００５９】
ハードコート層Ｂは、その表面の中心線平均粗さＲａが２５ｎｍ未満にするために平均粒子径１μｍ以上の粒子を実質的に含有しないことが好ましい。ここで、ハードコート層Ｂが平均粒子径１μｍ以上の粒子を実質的に含有しないとは、ハードコート層Ｂに平均粒子径１μｍ以上の粒子を意図的に添加しないことを意味する。
【００６０】
ハードコート層Ｂの厚みは、０．５μｍ以上５μｍ未満の範囲が好ましく、０．８μｍ以上４μｍ以下の範囲がより好ましく、特に１μｍ以上３．５μｍ以下の範囲が好ましい。
【００６１】
ハードコート層Ｂの厚みが５μｍ以上となると、滑り性や耐ブロッキング性を向上させるために、平均粒子径５００ｎｍ以下の有機粒子を多量に含有させる必要があり、それによって異物欠点等が発生したり鉛筆硬度が低下するなどの不都合が生じることがある。また、ハードコート層Ｂの厚みが０．５μｍ未満となる鉛筆硬度が低下し、傷が発生しやすくなる。
【００６２】
［ハードコート層Ａおよびハードコート層Ｂの形成方法］
以下の説明において、ハードコート層Ａおよびハードコート層Ｂの両方に共通する内容に関する場合は、「ハードコート層ＡＢ」と表示する。
【００６３】
ハードコート層ＡＢは、熱硬化性あるいは活性エネルギー線硬化性の樹脂を含むハードコート層ＡＢ形成用組成物をウェットコーティング法により塗布後、乾燥した後、硬化させた層であることが好ましい。ハードコート層ＡＢ形成用組成物としては、特に活性エネルギー線硬化性樹脂を含む組成物が好ましい。
【００６４】
活性エネルギー線硬化性樹脂は、紫外線や電子線等の活性エネルギー線で硬化する樹脂であり、分子中にエチレン性不飽和基を有する重合性化合物（例えばモノマー、オリゴマー）が好ましく用いられる。ここで、エチレン性不飽和基としては、アクリロイル基、メタクリロイル基、アクリロイルオキシ基、メタクリロイルオキシ基、アリル基、ビニル基等が挙げられる。
【００６５】
ハードコート層ＡＢの鉛筆硬度を高くするという観点から、ハードコート層ＡＢ形成用組成物は分子中にエチレン性不飽和基を３個以上有する化合物を含むことが好ましい。以下の説明において、「・・・（メタ）アクリレート」なる表現は、「・・・アクリレート」と「・・・メタクリレート」との２つの化合物を含む。
【００６６】
上記の分子中にエチレン性不飽和基を３個以上有する重合化合物としては、例えばトリメチロールプロパントリ（メタ）アクリレート、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールトリ（メタ）アクリレート、トリペンタエリスリトールヘキサ（メタ）トリアクリレート、ペンタエリスリトールトリアクリレートヘキサメチレンジイソシアネートウレタンプレオリゴマー、ペンタエリスリトールトリアクリレートトルエンジイソシアネートウレタンオリゴマー、ペンタエリスリトールトリアクリレートイソホロンジイソシアネートウレタンオリゴマーなどが挙げられる。
【００６７】
ハードコート層ＡＢ形成用組成物は、上記の分子中にエチレン性不飽和基を３個以上有する重合化合物をハードコート層ＡＢ形成用組成物の固形分総量１００質量％に対して３０質量％以上含むことが好ましく、４０質量％以上含むことがより好ましく、特に５０質量％以上含むことが好ましい。上限は９８質量％以下が好ましく、９５質量％以下がより好ましい。
【００６８】
ハードコート層ＡＢ形成用組成物は、さらに分子中にエチレン性不飽和基を１〜２個有する重合化合物（例えばモノマー、オリゴマー）を含むことができる。上記分子中にエチレン性不飽和基を１〜２個有する重合化合物の含有量は、ハードコート層ＡＢ形成用組成物の固形分総量１００質量％に対して３０質量％以下が好ましい。
【００６９】
上記の分子中にエチレン性不飽和基を１個有する重合化合物としては、例えばメチル（メタ）アクリレート、ラウリル（メタ）アクリレート、エチルジエチレングリコール（メタ）アクリレート、エトキシジエチレングリコール（メタ）アクリレート、メトキシトリエチレングリコール（メタ）アクリレート、フェノキシエチル（メタ）アクリレート、テトラヒドロフルフリル（メタ）アクリレート、イソボルニル（メタ）アクリレート、イソボルニルオキシエチル（メタ）アクリレート、２−ヒドロキシエチル（メタ）アクリレート、２−ヒドロキシプロピル（メタ）アクリレート、２−ヒドロキシ−３−フェノキシ（メタ）アクリレート、２−エチルヘキシル（メタ）アクリレート、アクリルアミド、（メタ）アクリロイルモルホリン、７−アミノ−３，７−ジメチルオクチル（メタ）アクリレート、イソブトキシメチル（メタ）アクリルアミド、ｔ−オクチル（メタ）アクリルアミド、ジアセトン（メタ）アクリルアミド、ジメチルアミノエチル（メタ）アクリレート、ジエチルアミノエチル（メタ）アクリレート等が挙げられる。
【００７０】
上記の分子中にエチレン性不飽和基を２個有する重合化合物としては、例えばネオペンチルグリコールジ（メタ）アクリレート、１，６−ヘキサンジオールジ（メタ）アクリレート、エチレングリコールジ（メタ）アクリレート、プロピレングリコールジ（メタ）アクリレート、トリプロピレングリコールジアクリレート、１，４−ブタンジオールジ（メタ）アクリレート、２−ヒドロキエチルジ（メタ）アクリレート、１−ヒドロキプロピルジ（メタ）アクリレート、１−ヒドロキブチルジ（メタ）アクリレート、４−ヒドロキブチルジ（メタ）アクリレート、２−ヒドロキペンチルジ（メタ）アクリレート、グリセリンジ（メタ）アクリレート、トリメチロールプロパンジ（メタ）アクリレート、トリメチロールエタンジ（メタ）アクリレート等が挙げられる。
【００７１】
ハードコート層ＡＢ形成用組成物は、光重合開始剤を含有することが好ましい。光重合開始剤としては、例えば、イソプロピルベンゾインエーテル、イソブチルベンゾインエーテル、ベンゾフェノン、ミヒラーケトン、ｏ−ベンゾイルメチルベンゾエート、アセトフェノン、２，４−ジエチルチオキサントン、２−クロロチオキサントン、エチルアントラキノン、ｐ−ジメチルアミノ安息香酸イソアミルエステル、ｐ−ジメチルアミノ安息香酸エチルエステル、１−ヒドロキシシクロヘキシルフェニルケトン、２−ヒドロキシ−２−メチル−１−フェニル−プロパン−１−オン、２，２−ジメトキシ−１，２−ジフェニルエタン−１−オン、２−ベンジル−２−ジメチルアミノ−１（４−モルフォリノフェニル）−ブタノン−１，ビス（２，４，６−トリメチルベンゾイル）−フェニルフォスフィンオキサイド、メチルベンジルホルメートなどが挙げられる。
【００７２】
また、光重合開始剤は一般に市販されており、それらを使用することができる。例えば、  
チバ・スペシャリティー・ケミカルズ（株）製のイルガキュア９０７、イルガキュア３７９、イルガキュア８１９、イルガキュア１２７、イルガキュア５００、イルガキュア７５４、イルガキュア２５０、イルガキュア１８００、イルガキュア１８７０、イルガキュアＯＸＥ０１、ＤＡＲＯＣＵＲ ＴＰＯ、ＤＡＲＯＣＵＲ１１７３等、日本シイベルヘグナー（株）製のＳｐｅｅｄｃｕｒｅＭＢＢ、ＳｐｅｅｄｃｕｒｅＰＢＺ、ＳｐｅｅｄｃｕｒｅＩＴＸ、ＳｐｅｅｄｃｕｒｅＣＴＸ、ＳｐｅｅｄｃｕｒｅＥＤＢ、Ｅｓａｃｕｒｅ ＯＮＥ、Ｅｓａｃｕｒｅ ＫＩＰ１５０、Ｅｓａｃｕｒｅ ＫＴＯ４６等、日本化薬（株）製のＫＡＹＡＣＵＲＥ ＤＥＴＸ−Ｓ、ＫＡＹＡＣＵＲＥ ＣＴＸ、ＫＡＹＡＣＵＲＥ ＢＭＳ、ＫＡＹＡＣＵＲＥ ＤＭＢＩ等が挙げられる。
【００７３】
光重合開始剤の含有量は、ハードコート層ＡＢ形成用組成物の固形分総量１００質量％に対して０．１〜１０質量％の範囲が適当であり、０．５〜８質量％の範囲が好ましい。
【００７４】
ハードコート層ＡＢ形成用組成物には、さらに、紫外線吸収剤、酸化防止剤、光安定剤、滑剤、帯電防止剤、レベリング剤等を含有させることができる。
【００７５】
ハードコート層Ａを形成するためのハードコート層Ａ形成用組成物は、前述した平均粒子径５００ｎｍ以下の有機粒子を含有することができる。この有機粒子の含有量は、ハードコート層Ａ形成用組成物の固形分総量１００質量％に対して１〜１０質量％の範囲が適当である。
【００７６】
ハードコート層Ｂを形成するためのハードコート層Ｂ形成用組成物は、前述した平均粒子径５００ｎｍ以下の有機粒子を含有する。この有機粒子の含有量は、ハードコート層Ｂ形成用組成物の固形分総量１００質量％に対して３質量％以上１５質量％以下が好ましく、４質量％以上１２質量％以下がより好ましく、５質量％以上１０質量％以下が特に好ましい。
【００７７】
ハードコート層ＡＢ形成用組成物は、平均粒子径１μｍ以上の粒子は実質的に含有しないことが好ましい。ここで、ハードコート層ＡＢ形成用組成物が平均粒子径１μｍ以上の粒子は実質的に含有しないとは、ハードコート層ＡＢ形成用組成物に平均粒子径１μｍ以上の粒子を意図的に添加しないことを意味する。
【００７８】
ハードコート層ＡＢ形成用組成物は有機溶媒を含有することが好ましく、ハードコート層ＡＢ形成用組成物の固形分濃度が５〜６０質量％となるように（好ましくは固形分濃度が１０〜５０質量％となるように）、有機溶媒を含有させることが好ましい。ここで、固形分の中には、前述したモノマーやオリゴマーの中の常温で液体のものが含まれる。
【００７９】
ハードコート層ＡＢ形成用組成物をウェットコーティングするときに用いられる塗布方法としては、例えばリバースコート法、スプレーコート法、バーコート法、グラビアコート法、ロッドコート法、ダイコート法、スピンコート法、エクストルージョンコート法等が挙げられる。
【００８０】
基材フィルム上にハードコート層ＡＢ形成用組成物が塗布された後、乾燥され、活性エネルギー線（紫外線や電子線等）が照射され硬化されてハードコート層ＡＢが形成される。
【００８１】
基材フィルムの一方の面にハードコート層Ａを形成する工程と、基材フィルムの他方の面にハードコート層Ｂを形成する工程は、１つの生産ラインで連続的に行ってもよいし、別々に行ってもよい。
【００８２】
ハードコートフィルムの生産は、通常、ロール・ツー・ロール方式で行われる。ロール・ツー・ロール方式は、ロール状の基材フィルムを連続的に巻き出し、搬送して、ハードコート層ＡＢ形成用組成物を塗布、乾燥、活性エネルギー線を照射して硬化した後、ロール状に巻き取る方式である。
【００８３】
ハードコート層Ａおよびハードコート層Ｂの積層を別々の工程で行い、それぞれロール・ツー・ロール方式で行う場合は、先ず、ロール状の基材フィルムを連続的に巻き出し、搬送して、基材フィルムの一方の面にハードコート層Ａ形成用組成物を塗布、乾燥、活性エネルギー線を照射して硬化した後、ロール状に巻き取り、次に、このロール（片面にハードコート層Ａが形成されたロール）を連続的に巻き出し、搬送して、基材フィルムの他方の面にハードコート層Ｂ形成用組成物を塗布、乾燥、活性エネルギー線を照射して硬化した後、ロール状に巻き取る。
【００８４】
上記において、ハードコート層Ａとハードコート層Ｂの積層順は、ハードコート層Ａを先に積層してもよいし、ハードコート層Ｂを先に積層してもよい。
【００８５】
後述するように、本発明はハードコート層Ｂの製造条件を制御してハードコートフィルムのヘイズ値を制御することが好ましいが、この場合、ハードコート層Ａを先に積層し、その後にハードコート層Ｂを積層することが好ましい。これによって、ハードコートフィルムのヘイズ値の制御が行い易くなる。
【００８６】
上記したようなロール・ツー・ロール方式の生産工程において、ハードコートフィルムの滑り性や耐ブロッキング性が不十分であると、ロール状に巻き取るときに巻ずれが発生したり、巻き取りロールがブロッキングを起こすことがある。このような巻ずれやブロッキングの問題は本発明のハードコートフィルムでは発生しない。
【００８７】
また、上記の巻ずれやブロッキングの発生をさらに防止するという観点から、前述したように基材フィルムの両面に粒子を含有する易接着層を予め設けておくことが好ましい。
【００８８】
前述したように、ハードコート層Ａおよびハードコート層Ｂの中心線平均粗さＲａが２５ｎｍ未満である場合はハードコートフィルムのヘイズ値は一般的には１．０％以下となるが、本発明ではハードコート層Ｂの製造条件（乾燥条件）を制御することにより、ハードコートフィルムのヘイズ値を１．０％超２．５％未満とせしめることができる。つまり、乾燥温度を高めにすることによりハードコート層Ｂのヘイズ値を上昇させることができる。
【００８９】
つまり、平均粒子径５００ｎｍ以下の有機粒子、活性エネルギー線硬化性樹脂および有機溶媒を含有するハードコート層Ｂ形成用組成物を基材フィルム上に塗布後、乾燥温度を制御することによってハードコートフィルムのヘイズ値を１．０％超２．５％未満の範囲に調整することができる。
【００９０】
乾燥温度は、設計ヘイズ値（目標ヘイズ値）、乾燥時間、有機溶媒組成等によって適宜設定されるが、具体的には９０℃以上が好ましく、１００℃以上がより好ましい。上限は１８０℃以下が好ましく、１７０℃以下がより好ましく、特に１５０℃以下が好ましい。
【００９１】
ここで、上記乾燥温度はハードコート層Ｂ形成用組成物を塗布した後の乾燥工程における最高温度を意味する。つまり、乾燥工程における最高温度が９０℃以上であることが好ましく、１００℃以上であることがより好ましい。上限は上記の通りである。
【００９２】
乾燥工程において、乾燥温度９０℃以上による乾燥時間は、３０秒以上が好ましく、４５秒以上がより好ましく、特に６０秒以上が好ましい。上限は３００秒程度である。
【００９３】
乾燥工程は、上記の９０℃以上による乾燥工程（主乾燥工程）の前に、乾燥温度９０℃未満で乾燥する初期乾燥工程を設けることが好ましい。これによって塗布されて形成された塗膜のレベリング性が向上し、塗膜の均一性が向上する。初期乾燥工程は、乾燥温度３５〜８０℃の範囲が好ましく、４０〜７０℃の範囲がより好ましい。初期乾燥工程の乾燥時間は、１０秒以上が好ましく、２０秒以上がより好ましく、特に３０秒以上が好ましい。上限は１００秒以下が好ましく、８０秒以下がより好ましい。
【００９４】
上記乾燥条件の制御に加えて、ハードコート層Ｂ形成用組成物に含有させる有機溶媒組成を調整することにより、さらに容易に、ハードコートフィルムのヘイズ値を１．０％超（かつ２．５％未満）に制御することができる（以下、かかるヘイズ値の制御を「ヘイズ値の上昇制御」と称する）。つまり、ハードコート層Ｂ形成用組成物に含有させる全有機溶媒にうち、沸点１００℃未満の低沸点有機溶媒（好ましくは沸点９０℃以下の低沸点有機溶媒）の比率を大きくすることによって、ハードコートフィルムのヘイズ値の上昇制御が行いやすくなる。
【００９５】
具体的には、沸点１００℃未満の低沸点有機溶媒の含有量は、全有機溶媒１００質量％に対して３０質量％以上が好ましく、４０質量％以上がより好ましく、５０質量％以上が特に好ましい。上限は１００質量％である。
【００９６】
塗布性（均一な塗布面を得ること）の観点から、上記低沸点有機溶媒と沸点１００℃以上の高沸点有機溶媒を組み合わせて含有させることが好ましい。この場合の低沸点有機溶媒と高沸点有機溶媒の含有比率（質量比）は９５：５〜３０：７０の範囲が好ましく、９０：１０〜４０：６０の範囲がより好ましく、８０：２０〜５０：５０の範囲が特に好ましい。
【００９７】
沸点が１００℃未満の低沸点有機溶媒としては、沸点が５０℃以上１００℃未満のものが好ましく、沸点が５０℃以上９０℃未満のものがより好ましい。かかる低沸点有機溶媒としては、例えば、メタノール、エタノール、１−プロパノール、２−プロパノール等のアルコール類、メチルエーテル、エチルエーテル、エチレングリコールエチルエーテル、エチレングリコールジメチルエーテル等のエーテル類、アセトン、蟻酸イソブチル、蟻酸メチル、蟻酸プロピル、酢酸エチル、酢酸イソプロピル等のエステル類、ジエチルケトン、メチルエチルケトン等のケトン類、塩化エチリデン、塩化ブチル、塩化メチレン等の含塩素炭化水素類、ベンゼン、シクロヘキサン等の炭化水素類が挙げられる。
【００９８】
沸点が１００℃以上の高沸点有機溶媒としては、沸点が１００℃以上１８０以下のものが好ましく、沸点が１０５℃以上１６０℃未満のものがより好ましい。かかる高沸点有機溶媒としては、例えば、ブチルセロソルブ、メチルカルビトール、カルビトール等のエーテル類、酢酸ｎ−ブチル、酢酸イソブチル、酢酸ｎ−アミル、セロソルブアセテート、プロピレングリコールモノメチルエーテルアセテート、プロピレングリコールモノエチルエーテル等のエステル類、アセチルアセトン、メチルプロピルケトン、メチルブチルケトン、メチルイソブチルケトン、シクロペンタノン、シクロヘキサノン、２−ペンタノン、２−ヘプタノン等のケトン類、ブチルアルコール、イソブチルアルコール、ペンタノ−ル、４−メチル−２−ペンタノール、３−メチル−２−ブタノール、３−メチル−３−メトキシブタノール、ジアセトンアルコール等のアルコール類、トルエン、ｍ−キシレン等の芳香族炭化水素類が挙げられる。
【００９９】
ハードコート層Ｂ形成用組成物は上記有機溶媒を用いて固形分濃度を５〜６０質量％の範囲に調整することが好ましく、１０〜５０質量％の範囲に調整することがより好ましく、特に２０〜４０質量％の範囲に調整することが好ましい。
【０１００】
上記した乾燥条件を制御する方法を用いることによって、ハードコート層表面に本発明で規定される中心線平均粗さＲａの測定（触針式表面粗さ測定）では検出できないような極微細な凹凸が形成され、その結果として、ヘイズ値が上昇すると推測される。なお、この極微細な凹凸はハードコートフィルムの滑り性や耐ブロッキング性には寄与しないと推測される。
【０１０１】
一方、ハードコートフィルムのヘイズ値を１．０％超とするためには、ハードコート層の層内部の光散乱を大きくしてヘイズ値を上昇させる方法がある。例えば、ハードコート層の樹脂成分に対して屈折率差の大きい無機粒子を含有させて層内部の光散乱を大きくする方法がある。しかしながら、無機粒子は一般に凝集しやすく、ハードコート層内に無機粒子の凝集体が多く存在すると、ハードコート層の中心線平均粗さＲａを２５ｎｍ未満に安定的に制御すること、およびハードコートフィルムのヘイズ値を１．０％超２．５％未満の範囲に安定的に制御することが難しくなるという問題がある。従って、本発明では、ハードコート層の層内部の光散乱を大きくするために無機粒子を含有させる方法は好ましくない。
【０１０２】
上記は、ハードコートフィルムのヘイズ値の上昇制御方法として、ハードコート層Ｂの観点から述べたものであるが、このヘイズ値上昇制御方法はハードコート層Ａにも適用することができる。つまり、ハードコート層Ａ形成用組成物に、平均粒子径５００ｎｍ以下の有機粒子、活性エネルギー線硬化性樹脂および有機溶媒を含有させ、この組成物を基材フィルム上に塗布後、乾燥温度を制御することによってハードコートフィルムのヘイズ値を１．０％超２．５％未満の範囲に調整してもよい。
【０１０３】
上記のヘイズ値上昇制御方法は、ハードコート層Ａとハードコート層Ｂの両方に適用してもよいし、どちらか一方に適用してもよいが、本発明では少なくともハードコート層Ｂに適用することが好ましく、特にハードコート層Ｂのみに適用することがより好ましい。
【０１０４】
ハードコート層Ａは比較的平滑でクリアーであることが好ましく、上記のヘイズ値上昇制御方法は適用しないことが好ましい。本発明のハードコートフィルムを透明導電性フィルムのベースフィルムとして用いる場合、透明導電層を積層する面のハードコート層は比較的平滑でクリアーであることが好ましい。また、透明導電層の積層工程や加工工程でのハードコートフィルムの滑り性や耐ブロッキング性を確保するために、ハードコート層Ａの面に透明導電層を積層し、ハードコート層Ｂの面には透明導電層は積層せず露出させておくことが好ましい。
【０１０５】
［透明導電性フィルム］
本発明のハードコートフィルムは、透明導電性フィルムのベースフィルムとして好適である。つまり、本発明のハードコートフィルムをベースフィルムとして用いた透明導電性フィルムは、本発明のハードコートフィルムのハードコート層Ａおよびハードコート層Ｂの少なくとも一方の面に透明導電層が積層されたものである。
【０１０６】
透明導電層は、本発明のハードコートフィルムのどちらか一方の面のみに積層されていてもよいし、両方の面に積層されていてもよいが、ハードコート層Ａの面のみに積層されることが好ましい。
【０１０７】
透明導電性層を形成する材料としては、例えば、酸化錫、酸化インジウム、酸化アンチモン、酸化亜鉛、ＩＴＯ（酸化インジウム錫）、ＡＴＯ（酸化アンチモン錫）等の金属酸化物、金属ナノワイヤー（例えば銀ナノワイヤー）、カーボンナオチューブが挙げられる。これらの中でも、ＩＴＯが好ましく用いられる。
【０１０８】
透明導電層の厚みは、表面抵抗値を１０３Ω／□以下の良好な導電性を確保するという観点から、１０ｎｍ以上であることが好ましく、１５ｎｍ以上であることがより好ましく、特に２０ｎｍ以上であることが好ましい。一方、透明導電層の厚みが大きくなりすぎると、色味（着色）が強くなったり、透明性が低下するという不都合が生じることがあるので、透明導電層の厚みの上限は、６０ｎｍ以下が好ましく、５０ｎｍ以下がより好ましく、特に４０ｎｍ以下が好ましい。
【０１０９】
透明導電層の形成方法としては特に限定されず、従来公知の方法を用いることができる。具体的には、真空蒸着法、スパッタリング法、イオンプレーティング法等のドライ製膜法（気相製膜法）、あるいはウェットコーティング法が挙げられる。
【０１１０】
上記のようにして製膜された透明導電層はパターン化されていてもよい。パターン化は、透明導電性フィルムが適用される用途に応じて、各種のパターンを形成することができる。なお、透明導電層のパターン化により、パターン部と非パターン部が形成されるが、パターン部の形状としては、例えば、ストライプ状、格子状等が挙げられる。
【０１１１】
透明導電層のパターン化は、一般的にはエッチングによって行われる。例えば、透明導電層上にパターン状のエッチングレジスト膜を、フォトリソグラフィ法、レーザー露光法、あるいは印刷法により形成した後エッチング処理することにより、透明導電層がパターン化される。
【０１１２】
エッチング液としては、従来公知のものが用いられる。例えば、塩化水素、臭化水素、硫酸、硝酸、リン酸等の無機酸、酢酸等の有機酸、およびこれらの混合物、ならびにそれらの水溶液が用いられる。
【０１１３】
［タッチパネル］
本発明のハードコートフィルムをベースフィルとする透明導電性フィルムは、タッチパネルの構成部材の１つとして好ましく用いられる。
【０１１４】
抵抗膜式タッチパネルは、通常、上部電極と下部電極がスペーサーを介して配置された構成となっているが、本発明のハードコートフィルムをベースフィルとする透明導電性フィルムは、上部電極および下部電極のどちらか一方あるいは両方に用いることができる。
【０１１５】
また、静電容量式タッチパネルは、通常、パターン化されたＸ電極とＹ電極で構成されるが、本発明のハードコートフィルムをベースフィルとする透明導電性フィルムは、Ｘ電極およびＹ電極のどちらか一方あるいは両方に用いることができる。
【０１１６】
タッチパネルに使用される透明導電性フィルムは、透明性および加工性（滑り性や耐ブロッキング性）が良好なこと、加工時に発生する傷が視認されにくいことが要求されるが、本発明のハードコートフィルムをベースフィルとする透明導電性フィルムは、上記特性を十分に満足させることができる。
【０１１７】
透明導電性フィルムは、一般的に前述したロール・ツー・ロール方式で連続的に生産されるが、本発明のハードコートフィルムを用いることによって透明導電性フィルムの生産工程における巻ずれや巻き取りロールのブロッキング等の問題が解消される。
【実施例】
【０１１８】
以下、実施例により本発明をさらに具体的に説明するが、本発明はこれらの実施例に限定されるものではない。尚、実施例における測定方法および評価方法を以下に示す。
【０１１９】
（１）ハードコートフィルムおよび基材フィルムのヘイズ値の測定
ＪＩＳ Ｋ ７１３６（２０００）に基づき、日本電色工業（株）製の濁度計「ＮＤＨ−２０００」を用いて測定した。測定に際し、ハードコートフィルムのハードコート層Ｂの表面に光が入射するように配置する。
【０１２０】
また、基材フィルムのヘイズ値もＪＩＳ Ｋ ７１３６（２０００）に基づき、日本電色工業（株）製の濁度計「ＮＤＨ−２０００」を用いて測定した。
【０１２１】
（２）ハードコート層ＡＢの中心線平均粗さＲａの測定
ＪＩＳ  Ｂ０６０１（１９８２）に基づき、触針式表面粗さ測定器ＳＥ−３４００（（株）小坂研究所製）を用いて測定した。
＜測定条件＞
送り速さ；０．５ｍｍ／Ｓ
評価長さ；８ｍｍ
カットオフ値λｃ；０．０８ｍｍ
（３）屈折率の測定その１（ハードコート層Ａ、ハードコート層Ｂ、易接着層ａおよび易接着層ｂの屈折率）
ハードコート層Ａ、ハードコート層Ｂ、易接着層ａおよび易接着層ｂの屈折率は、それぞれの層形成用組成物をシリコンウエハー上にスピンコーターにて塗工形成した塗膜（乾燥厚み約２μｍ）について、２５℃の温度条件下で位相差測定装置（ニコン（株）製：ＮＰＤＭ−１０００）で６３３ｎｍの屈折率を測定した。
【０１２２】
（４）屈折率の測定その２（基材フィルムの屈折率）
基材フィルム（ＰＥＴフィルム）の屈折率は、ＪＩＳ Ｋ７１０５（１９８１）に準じてアッベ屈折率計で測定した。
【０１２３】
（５）鉛筆硬度
ハードコートフィルムのハードコート層Ａの表面とハードコート層Ｂの表面について、それぞれＪＩＳ Ｋ５６００−５−４（１９９９年）に準拠して測定した。荷重は７５０ｇ、速度は３０ｍｍ／ｍｉｎである。測定装置は、新東科学（株）製の表面性硬度計（ＨＥＩＤＯＮ；タイプ１４ＤＲ）を用いた。測定時の環境は、２３℃±２℃、相対湿度５５％±５％である。
【０１２４】
（６）ハードコート層Ｂに含有する有機粒子の平均粒子径の測定
ハードコート層Ｂの断面を電子顕微鏡（約２万〜５万倍）で観察し、その断面写真から、無作為に選択した３０個の有機粒子のそれぞれの最大長さを計測し、それらを平均した値を有機粒子の平均粒子径とした。
【０１２５】
（７）易接着層に含有する粒子の平均粒子径の測定
基材フィルムに積層された易接着層の表面を、ＳＥＭ（走査型電子顕微鏡）を用いて倍率一万倍で観察し、粒子の画像（粒子によってできる光の濃淡）をイメージアナライザー（たとえばケンブリッジインストルメント製ＱＴＭ９００）に結び付け、観察箇所を変えてデータを取り込み、合計粒子数５０００個以上となったところで次の数値処理を行ない、それによって求めた数平均径ｄを平均粒径（直径）とした。
・ｄ＝Σｄi ／Ｎ
ここでｄi は粒子の等価円直径（粒子の断面積と同じ面積を持つ円の直径）、Ｎは個数である。
【０１２６】
（８）ハードコートフィルムの透明性の評価
黒紙の上にハードコートフィルムのハードコート層Ｂ面を上にして置き、暗室三波長蛍光灯下にて白っぽく見えるかどうかを目視観察し、以下の基準で評価した。
○：白っぽく見えない。
△：僅かに白っぽく見えるが、実用上問題ない。
×：白っぽく見え、実用上問題となる可能性がある。
【０１２７】
（９）滑り性
ハードコートフィルムを切断して２枚のシート片（２０ｃｍ×１５ｃｍ）を作製する。この２枚のシート片のハードコート層Ａとハードコート層Ｂとが向き合うように２枚のシート片を僅かにずらして重ね合わせて平滑な台上の置き、下方のシート片を指で台上に固定し、上方のシート片を手で滑らせる方法で滑り性の良否判定を行った。測定環境は２３℃、５５％ＲＨである。
○：上方のシート片の滑り性が良好である。
△：上方のシート片の滑り性は劣るが比較的良好である。
×：上方のシート片が滑らない。
【０１２８】
（１０）耐ブロッキング性
ハードコートフィルムを切断して２枚のシート片（２０ｃｍ×１５ｃｍ）を作製する。この２枚のシート片面のハードコート層Ａとハードコート層Ｂとが向き合うようにして重ね合わせる。次に、２枚のシート片を重ね合わせた試料をガラス板で挟み込み、約３ｋｇの重りを載せて、５０℃、９０％（ＲＨ）の雰囲気下に４８時間放置する。次に、重ね合わせ面を目視により観察しニュートンリングの発生状況を確認した後、両者を剥離し、以下の基準で評価した。
○：剥離前はニュートンリングが発生しておらず、剥離時には剥離音を立てずに軽く剥離される。
△：剥離前は一部ニュートンリングが発生しており、剥離時には小さな剥離音を立てながら剥離される。
×：剥離前は全面にニュートンリングが発生しており、剥離時には大きな剥離音を立てて剥離される。
【０１２９】
（１１）傷の視認性
ハードコートフィルムのハードコート層Ｂの表面に以下の方法で傷を付ける。各サンプルのハードコート層Ｂの鉛筆硬度はいずれもＨであるので、傷の発生程度は同一である。
【０１３０】
新東科学（株）製の表面性硬度計（ＨＥＩＤＯＮ；タイプ１４ＤＲ）の測定部に、スチールウールホルダー取り付け（スチールウールは＃００００を使用）、荷重は２ｋｇ、速度は１０ｃｍ／秒で１０往復させて、ハードコートフィルムのハードコート層Ｂ面に傷を付けた。
【０１３１】
ハードコート層Ｂの表面に付けられた傷の視認性を暗室三波長蛍光灯下にて目視にて観察し、比較例１をブランクとして以下の基準で評価した。
○：ブランクに比べて傷が明らかに見えにくい。
△：ブランクに比べて傷がやや見えにくい。
×：ブランクと傷の見え方が同等である。
【０１３２】
（１２）ハードコートフィルムの反射色の目視評価
ハードコートフィルムのハードコート層Ｂの面に黒粘着テープ（日東電工製“ビニルテープＮｏ．２１  トクハバ  黒”）を貼り付け、ハードコート層Ａ面の反射色を暗室三波長蛍光灯下にて目視にて観察し、以下の基準で行った。
【０１３３】
同様に、ハードコートフィルムのハードコート層Ａの面に黒粘着テープ（日東電工製“ビニルテープＮｏ．２１  トクハバ  黒”）を貼り付け、ハードコート層Ｂ面の反射色を暗室三波長蛍光灯下にて目視にて観察し、以下の基準で行った。
○：反射色がニュートラルでほぼ無色である。
×：反射色が着色を呈している。
【０１３４】
［実施例１］
下記の要領でハードコートフィルムを作製した。
【０１３５】
＜基材フィルム＞
厚みが１２５μｍのポリエチレンテレフタレートフィルム（ＰＥＴフィルム）の両面に、それぞれ下記の易接着層形成用組成物１を乾燥厚みが９０ｎｍとなるように積層して、両面に易接着層を有するＰＥＴフィルム（積層ＰＥＴフィルム）を作製した。易接着層を積層する前のＰＥＴフィルムのヘイズ値は０．２％、屈折率（ｎｆ）は１．６５であった。易接着層の屈折率は共に１．５９（ｎｐａ＝１．５９、ｎｐｂ＝１．５９）であった。
【０１３６】
＜易接着層形成用組成物１＞
固形分質量比で、ポリエステル樹脂ａを２６質量％、ポリエステル樹脂ｂを５４質量％、メラミン系架橋剤を１８質量％、粒子を２質量％混合して易接着層形成用組成物１（水分散塗布液）を調製した。
・ポリエステル樹脂ａ；２，６−ナフタレンジカルボン酸４３モル％、５−ナトリウムスルホイソフタル酸７モル％、エチレングリコールを含むジオール成分５０モル％を共重合して得られたポリエステル樹脂。
・ポリエステル樹脂ｂ；テレフタル酸３８モル％、トリメリット酸１２モル％、エチレングリコールを含むジオール成分５０モル％を共重合して得られたポリエステル樹脂。
・メラミン系架橋剤；メチロール基型メラミン架橋剤
・粒子；平均粒子径１９０ｎｍのコロイダルシリカ。
【０１３７】
＜ハードコートフィルムの作製＞
上記積層ＰＥＴフィルムの一方の面に下記のハードコート層Ａ形成用組成物をグラビアコーターで塗工し、初期乾燥工程（５０℃−６０秒）および主乾燥工程（８０℃−１２０秒）で熱風乾燥した後、紫外線（積算光量４００ｍＪ／ｃｍ２）を照射して厚みが４μｍのハードコート層Ａを形成した。このハードコート層Ａの屈折率（ｎＨＡ）は１．５２であった。
【０１３８】
次に、積層ＰＥＴフィルムのハードコート層Ａが積層された面とは反対面に、下記のハードコート層Ｂ形成用組成物をグラビアコーターで塗工し、初期乾燥工程（５０℃−４５秒）および主乾燥工程（１００℃−９０秒）で熱風乾燥した後、紫外線（積算光量４００ｍＪ／ｃｍ２）を照射して厚みが２μｍのハードコート層Ｂを形成してハードコートフィルムを得た。ハードコート層Ｂの屈折率（ｎＨＢ）は１．５２であった。
【０１３９】
＜ハードコート層Ａ形成用組成物＞
活性エネルギー線硬化性樹脂としてジペンタエリスリトールヘキサアクリレートを５０質量部とウレタンアクリレートオリゴマー（根上工業（株）製の「アートレジンＵＮ９０１Ｔ」を５０質量部、光重合開始剤（チバ・スペシャリティ・ケミカルズ（株）製「イルガキュア（登録商標）１８４」)５質量部を有機溶媒（メチルエチルケトン：シクロヘキサノン＝１：１（質量比）の混合溶媒）に溶解した組成物（固形分濃度３０質量％）である。尚、メチルエチルケトン（ＭＥＫ）の沸点は７９．５℃、シクロヘキサノン（アノン）の沸点は１５５．７℃である。
【０１４０】
＜ハードコート層Ｂ形成用組成物＞
活性エネルギー線硬化性樹脂としてジペンタエリスリトールヘキサアクリレートを９２質量部、有機粒子としてスチレン−アクリル系共重合樹脂粒子（ガンツ化成（株）製の商品名「スタフィロイド ＥＡ−１１３５」；平均粒子径１３０ｎｍ）を固形分換算で８質量部、光重合開始剤（チバ・スペシャリティ・ケミカルズ（株）製「イルガキュア（登録商標）１８４」)５質量部を有機溶媒（酢酸エチル：トルエン＝１：１（質量比）の混合溶媒）に溶解あるいは分散した組成物（固形分濃度３０質量％）である。尚、酢酸エチル（酢エチ）の沸点は７７．１℃、トルエンの沸点は１１０．６℃である。
【０１４１】
［実施例２］
実施例１において、ハードコート層Ｂの主乾燥工程の乾燥温度を１１０℃に変更した以外は実施例１と同様にしてハードコートフィルムを作製した。
【０１４２】
［比較例１］
実施例１において、ハードコート層Ｂの主乾燥工程の乾燥温度を９０℃に変更した以外は実施例１と同様にしてハードコートフィルムを作製した。
【０１４３】
［比較例２］
実施例１において、ハードコート層Ｂの主乾燥工程の乾燥温度を８０℃に変更した以外は実施例１と同様にしてハードコートフィルムを作製した。
【０１４４】
［実施例３］
実施例１のハードコート層Ｂにおいて、有機溶媒を、酢酸エチル、メチルエチルケトン、シクロヘキサノンの５：４：１（質量比）混合溶媒に変更し、さらに主乾燥工程の乾燥温度を９０℃に変更した以外は実施例１と同様にしてハードコートフィルムを作製した。尚、酢酸エチル（酢エチ）の沸点は７７．１℃、メチルエチルケトン（ＭＥＫ）の沸点は７９．５℃、シクロヘキサノン（アノン）の沸点は１５５．７℃である。
【０１４５】
［実施例４］
実施例３において、ハードコート層Ｂの主乾燥工程の乾燥温度を１００℃に変更した以外は実施例３と同様にしてハードコートフィルムを作製した。
【０１４６】
［実施例５］
実施例３において、ハードコート層Ｂの主乾燥工程の乾燥温度を１１０℃に変更した以外は実施例３と同様にしてハードコートフィルムを作製した。
【０１４７】
［比較例３］
実施例３において、ハードコート層Ｂの主乾燥工程の乾燥温度を８０℃に変更した以外は実施例３と同様にしてハードコートフィルムを作製した。
【０１４８】
［実施例６］
実施例１のハードコート層Ｂにおいて、有機粒子の含有量を１２質量部に変更した以外は実施例１と同様にしてハードコートフィルムを作製した。ハードコート層Ｂの屈折率（ｎＨＢ）は１．５２であった。
【０１４９】
［比較例４］
実施例１のハードコート層Ｂにおいて、有機粒子の含有量を１７質量部に変更し、さらに主乾燥工程の乾燥温度を８０℃に変更した以外は実施例１と同様にしてハードコートフィルムを作製した。ハードコート層Ｂの屈折率（ｎＨＢ）は１．５２であった。
【０１５０】
［比較例５］
実施例１のハードコート層Ｂにおいて、有機粒子の含有量を２０質量部に変更し、さらに主乾燥工程の乾燥温度を８０℃に変更した以外は実施例１と同様にしてハードコートフィルムを作製した。ハードコート層Ｂの屈折率（ｎＨＢ）は１．５２であった。
【０１５１】
［比較例６］
実施例１のハードコート層Ｂにおいて、有機粒子を信越化学（株）製の有機粒子「ＫＭＰ５９０；平均粒子径１５００ｎｍ」に変更し、かつ含有量を５質量部に変更し、さらに主乾燥工程の乾燥温度を８０℃に変更した以外は、実施例１と同様にしてハードコートフィルムを作製した。ハードコート層Ｂの屈折率（ｎＨＢ）は１．５２であった。
【０１５２】
［比較例７］
実施例１のハードコート層Ｂにおいて、有機粒子の含有量を０質量部に変更し、さらに主乾燥工程の乾燥温度を８０℃に変更した以外は実施例１と同様にしてハードコートフィルムを作製した。ハードコート層Ｂの屈折率（ｎＨＢ）は１．５２であった。
【０１５３】
［比較例８］
実施例１のハードコート層Ｂにおいて、有機粒子をシリカ系超微粒子（日産化学（株）製の「オルガノシリカゾル」；平均粒子径１００ｎｍ）に変更し、さらに主乾燥工程の乾燥温度を８０℃に変更した以外は、実施例１と同様にしてハードコートフィルムを作製した。ハードコート層Ｂの屈折率（ｎＨＢ）は１．５１であった。
【０１５４】
［比較例９］
実施例１のハードコート層Ｂにおいて、有機粒子をコロイダルシリカ（日産化学（株）製の「ＩＰＡ−ＳＴ−Ｌ」；平均粒子径４５ｎｍ）に変更し、さらに主乾燥工程の乾燥温度を８０℃に変更した以外は、実施例１と同様にしてハードコートフィルムを作製した。ハードコート層Ｂの屈折率（ｎＨＢ）は１．５１であった。
【０１５５】
［比較例１０］
比較例９において、ハードコート層Ｂの主乾燥工程の乾燥温度を１００℃に変更した以外は、比較例９と同様にしてハードコートフィルムを作製した。
【０１５６】
［比較例１１］
両面に易接着層を有する基材フィルムとして、以下の積層ＰＥＴフィルムを用いる以外は、比較例１と同様にしてハードコートフィルムを作製した。
【０１５７】
＜基材フィルム＞
厚みが１２５μｍのポリエチレンテレフタレートフィルム（ＰＥＴフィルム）の両面に、それぞれ下記の易接着層形成用組成物２を乾燥厚みが９０ｎｍとなるように積層して、両面に易接着層を有するＰＥＴフィルム（積層ＰＥＴフィルム）を用意した。易接着層を積層する前のＰＥＴフィルムのヘイズ値は０．２％、屈折率（ｎｆ）は１．６５であった。易接着層の屈折率は共に１．５２（ｎｐａ＝１．５２、ｎｐｂ＝１．５２）であった。
【０１５８】
＜易接着層形成用組成物２＞
固形分質量比で、アクリル樹脂を７５質量％、メラミン系架橋剤を１８質量％、粒子を２質量％混合して易接着層形成用組成物２（水分散塗布液）を調製した。
・アクリル系樹脂；メチルメタクリレート／エチルアクリレート／アクリル酸／Ｎ−メチロールアクリルアミドを６３／３５／１／１（質量比）で共重合させた水系アクリル樹脂
・メラミン系架橋剤；メチロール基型メラミン架橋剤
・粒子；平均粒子径１９０ｎｍのコロイダルシリカ。
【０１５９】
＜評価＞
実施例および比較例で作製したハードコートフィルムについて、ヘイズ値、中心線平均粗さＲａ、鉛筆硬度、透明性、滑り性、耐ブロッキング性、傷の視認性、および反射色を評価した。その結果を表１に示す。
【０１６０】
【表１】
2014026071.tif 000002
【０１６１】
表１の結果から、本発明の実施例はいずれも透明性、滑り性、耐ブロッキング性、傷の視認性、および反射色が良好であることが分かる。
【０１６２】
一方、比較例１、２および３は、ハードコートフィルムのヘイズ値が１．０％以下であり、傷の視認性が劣っている（傷が見えやすい）。
【０１６３】
比較例４は、ハードコートフィルムのヘイズ値は２．５％未満であるが、ハードコート層Ｂの表面の中心線平均粗さＲａが２５ｎｍ以上であり、透明性が劣っている。
【０１６４】
比較例５は、ハードコート層Ｂにおける有機粒子の含有量が多く、ハードコートフィルムのヘイズ値が２．５％以上で、ハードコート層Ｂの表面の中心線平均粗さＲａが２５ｎｍ以上となっており、透明性が劣っている。
【０１６５】
比較例６は、ハードコート層Ｂが平均粒子径５００ｎｍ超の有機粒子を含有しているため、ハードコートフィルムのヘイズ値が２．５％以上で、ハードコート層Ｂの表面の中心線平均粗さＲａが２５ｎｍ以上となっており、透明性が劣っている。
【０１６６】
比較例７は、ハードコート層Ｂが有機粒子を含有していないので、滑り性、耐ブロッキング性、および傷の視認性が劣っている。
【０１６７】
比較例８は、ハードコート層Ｂが無機粒子（平均粒子径１００ｎｍのシリカ粒子）を含有しているが、ハードコートフィルムのヘイズ値およびハードコート層Ｂの表面の中心線平均粗さＲａが大きくなり、透明性が低下している。また、滑り性と耐ブロッキング性も本発明の実施例に比べて劣っている。
【０１６８】
比較例９、１０は、ハードコート層Ｂが無機粒子（平均粒子径４５ｎｍのコロイダルシリカ）を含有しているが、ハードコートフィルムのヘイズ値が１．０％以下であり、傷の視認性が劣っており、さらに滑り性と耐ブロッキングも劣っている。
【０１６９】
尚、比較例９、１０では、ハードコート層Ｂの主乾燥工程の乾燥温度を変化させた（比較例８は８０℃、比較例１０は１００℃）が、両者のヘイズ値に差はなかった。
【０１７０】
比較例１１は、ＰＥＴフィルム（基材フィルム）の屈折率（ｎｆ＝１．６５）と易接着層ａ，ｂの屈折率（ｎｐａ＝１．５２、ｎｐｂ＝１．５２）との屈折率差（ｎｆ−ｎｐａ＝０．１３、ｎｆ−ｎｐｂ＝０．１３）が大きいためにハードコートフィルムの反射色が着色を呈している。